(57)【要約】  セラミックス層と、銅層と、セラミックス層と銅層の間に存在するろう材層とを備えた、平板状のセラミックス−銅複合体。ここで、このセラミックス−銅複合体を、その主面に垂直な面で切断したときの切断面における、長辺方向の長さ１７００μｍの領域を領域Ｐとしたとき、領域Ｐにおける、セラミックス層とろう材層との界面から銅層側に５０μｍ以内の領域Ｐ１に少なくとも一部が存在する銅結晶の平均結晶粒径Ｄ１は、３０μｍ以上１００μｍ以下である。
2020105734.tif 000002
【特許請求の範囲】
【請求項１】
セラミックス層と、銅層と、前記セラミックス層と前記銅層の間に存在するろう材層とを備えた、平板状のセラミックス−銅複合体であって、
当該セラミックス−銅複合体を、その主面に垂直な面で切断したときの切断面における、長辺方向の長さ１７００μｍの領域を領域Ｐとしたとき、
前記領域Ｐにおける、前記セラミックス層と前記ろう材層との界面から前記銅層側に５０μｍ以内の領域Ｐ１に少なくとも一部が存在する銅結晶の平均結晶粒径Ｄ１が、３０μｍ以上１００μｍ以下である、セラミックス−銅複合体。
【請求項２】
請求項１に記載のセラミックス−銅複合体であって、
前記領域Ｐ全体における銅結晶の平均結晶粒径をＤ２としたとき、
Ｄ２／Ｄ１の値が０．５以上２．０以下である、セラミックス−銅複合体。
【請求項３】
請求項１または２に記載のセラミックス−銅複合体であって、
前記領域Ｐ１に少なくとも一部が存在する銅結晶中には、粒径３５０μｍを超える結晶が含まれない、セラミックス−銅複合体。
【請求項４】
請求項１から３のいずれか１項に記載のセラミックス−銅複合体であって、
前記切断面において、前記領域Ｐとは異なる、長辺方向の長さ１７００μｍの領域を領域Ｐ'としたとき、
前記領域Ｐ'における、前記セラミックス層と前記ろう材層との界面から前記銅層側に５０μｍ以内の領域Ｐ１'に少なくとも一部が存在する銅結晶の平均結晶粒径Ｄ１'が、３０μｍ以上１００μｍ以下である、セラミックス−銅複合体。
【請求項５】
請求項４に記載のセラミックス−銅複合体であって、
前記領域Ｐ１'に少なくとも一部が存在する銅結晶中には、粒径３５０μｍを超える結晶が含まれない、セラミックス−銅複合体。
【請求項６】
請求項１から５のいずれか１項に記載のセラミックス−銅複合体であって、
前記銅層は圧延銅板により構成される、セラミックス−銅複合体。
【請求項７】
請求項１から６のいずれか１項に記載のセラミックス−銅複合体であって、
前記ろう材層が、Ａｇ、ＣｕおよびＴｉと、Ｓｎおよび／またはＩｎとを含む、セラミックス−銅複合体。
【請求項８】
請求項１から７のいずれか１項に記載のセラミックス−銅複合体の製造方法であって、
真空下または不活性ガス雰囲気下で、７７０℃以上８３０℃以下の温度での１０分以上６０分以下の加熱により、セラミックス板と銅板とを、ろう材で接合する接合工程を含み、
前記ろう材は、Ａｇが８５．０質量部以上９５．０質量部以下、Ｃｕが５．０質量部以上１３．０質量部以下、Ｔｉが１．５質量部以上５．０質量部以下、ＳｎおよびＩｎの合計量が０．４質量部以上３．５質量部以下からなる、セラミックス−銅複合体の製造方法。
【請求項９】
請求項１から７のいずれか１項に記載のセラミックス−銅複合体の、少なくとも前記銅層の一部が除去されて回路が形成された、セラミックス回路基板。
【請求項１０】
請求項９のセラミックス回路基板が搭載されたパワーモジュール。
【発明の詳細な説明】
【技術分野】
【０００１】
本発明は、セラミックス−銅複合体、セラミックス−銅複合体の製造方法、セラミックス回路基板およびパワーモジュールに関する。
【背景技術】
【０００２】
パワーモジュールの製造に際しては、アルミナ、ベリリア、窒化珪素、窒化アルミニウム等のセラミックス材料に金属板を接合した、セラミックス−金属複合体が用いられることがある。
近年、パワーモジュールの高出力化や高集積化に伴い、パワーモジュールからの発熱量は増加の一途をたどっている。この発熱を効率よく放散させるため、高絶縁性と高熱伝導性を有する窒化アルミニウム焼結体や窒化珪素焼結体のセラミックス材料が使用される傾向にある。【０００３】
一例として、特許文献１には、セラミックス基板と、このセラミックス基板上にろう材を介して接合された金属板とを有する金属−セラミックス接合体が記載されている。この接合体において、金属板の底面からはみ出すろう材の長さは、３０μｍより長く且つ２５０μｍ以下である。【０００４】
別の例として、特許文献２には、セラミックス基板の少なくとも一方の面に複数の回路パターンに沿ったろう材層を形成し、そのろう材層を介して金属板を接合し、その金属板の不要部分をエッチング処理することにより金属板からなる回路パターンを形成すると共に、金属板の外縁からはみ出したろう材層によるはみ出し部を形成したセラミックス回路基板が記載されている。このセラミック回路基板において、はみ出し部の最大面粗さＲｍａｘは、５から５０μｍである。【０００５】
さらに別の例として、特許文献３には、銅又は銅合金からなる銅部材と、ＡｌＮ又はＡｌ２Ｏ３からなるセラミックス部材とが、Ａｇ及びＴｉを含む接合材を用いて接合されたＣｕ／セラミックス接合体が記載されている。この接合体において、銅部材とセラミックス部材との接合界面には、Ｔｉ窒化物又はＴｉ酸化物からなるＴｉ化合物層が形成されており、そして、このＴｉ化合物層内にはＡｇ粒子が分散されている。
【先行技術文献】
【特許文献】
【０００６】
【特許文献１】特開２００３−１１２９８０号公報
【特許文献２】特開２００５−２６８８２１号公報
【特許文献３】特開２０１５−０９２５５２号公報
【発明の概要】
【発明が解決しようとする課題】
【０００７】
セラミックス材料と金属板とは、熱膨張率が大きく異なる。よって、繰り返しの熱サイクル負荷により、セラミックス材料−金属板の接合界面に、熱膨張率差に起因する熱応力が発生する。そして、セラミックス材料の側にクラックが発生し、接合不良又は熱抵抗不良を招き、パワーモジュールの信頼性が低下してしまう可能性がある。【０００８】
特に最近、電気自動車への搭載を意図して、パワーモジュールのさらなる高出力化や高集積化が急激に進行しており、熱サイクルによる熱応力が一層増大する傾向にある。そのため、熱サイクル負荷／熱応力への対応が一層重要となってきている。【０００９】
自動車メーカは、機能安全性を保障するため、従来は「−４０℃での冷却１５分、室温での保持１５分及び１２５℃における加熱を１５分、室温での保持１５分とする昇温／降温サイクルを１サイクル」とする熱サイクル試験により、パワーモジュールの耐久性を評価していた。
しかし、最近は、「−５５℃での冷却１５分、室温での保持１５分及び１７５℃における加熱を１５分、室温での保持１５分とする昇温／降温サイクルを１サイクル」とする、より厳しい熱サイクル試験により、パワーモジュールの耐久性を評価するように変わってきている。【００１０】
特に、冷却温度が低温化する（−４０℃→−５５℃）ことで、セラミックス材料に発生する応力が増大し、クラックが発生しやすくなる。
このような、より厳しくなった熱サイクルテストの条件においては、従来のセラミックス−金属複合体（例えば上述の特許文献に記載のもの）では、十分な応力緩和／クラック低減等の効果が得られない可能性がある。【００１１】
本発明はこのような事情に鑑みてなされたものである。本発明の目的の一つは、厳しい条件の熱サイクル試験を経てもクラックが発生しにくいセラミックス−金属複合体（セラミックス層と金属層とを備える基板）を提供することである。
【課題を解決するための手段】
【００１２】
本発明者らは、鋭意検討の結果、以下に提供される発明を完成させ、上記課題を解決した。
本発明は以下のとおりである。【００１３】
１．
セラミックス層と、銅層と、前記セラミックス層と前記銅層の間に存在するろう材層とを備えた、平板状のセラミックス−銅複合体であって、
当該セラミックス−銅複合体を、その主面に垂直な面で切断したときの切断面における、長辺方向の長さ１７００μｍの領域を領域Ｐとしたとき、
前記領域Ｐにおける、前記セラミックス層と前記ろう材層との界面から前記銅層側に５０μｍ以内の領域Ｐ１に少なくとも一部が存在する銅結晶の平均結晶粒径Ｄ１が、３０μｍ以上１００μｍ以下である、セラミックス−銅複合体。【００１４】
２．
１．に記載のセラミックス−銅複合体であって、
前記領域Ｐ全体における銅結晶の平均結晶粒径をＤ２としたとき、
Ｄ２／Ｄ１の値が０．５以上２．０以下である、セラミックス−銅複合体。【００１５】
３．
１．または２．に記載のセラミックス−銅複合体であって、
前記領域Ｐ１に少なくとも一部が存在する銅結晶中には、粒径３５０μｍを超える結晶が含まれない、セラミックス−銅複合体。【００１６】
４．
１．から３．のいずれか１つに記載のセラミックス−銅複合体であって、
前記切断面において、前記領域Ｐとは異なる、長辺方向の長さ１７００μｍの領域を領域Ｐ'としたとき、
前記領域Ｐ'における、前記セラミックス層と前記ろう材層との界面から前記銅層側に５０μｍ以内の領域Ｐ１'に少なくとも一部が存在する銅結晶の平均結晶粒径Ｄ１'が、３０μｍ以上１００μｍ以下である、セラミックス−銅複合体。【００１７】
５．
４．に記載のセラミックス−銅複合体であって、
前記領域Ｐ１'に少なくとも一部が存在する銅結晶中には、粒径３５０μｍを超える結晶が含まれない、セラミックス−銅複合体。【００１８】
６．
１．から５．のいずれか１つに記載のセラミックス−銅複合体であって、
前記銅層は圧延銅板により構成される、セラミックス−銅複合体。【００１９】
７．
１．から６．のいずれか１つに記載のセラミックス−銅複合体であって、
前記ろう材層が、Ａｇ、ＣｕおよびＴｉと、Ｓｎおよび／またはＩｎとを含む、セラミックス−銅複合体。【００２０】
８．
１．から７．のいずれか１つに記載のセラミックス−銅複合体の製造方法であって、
真空下または不活性ガス雰囲気下で、７７０℃以上８３０℃以下の温度での１０分以上６０分以下の加熱により、セラミックス板と銅板とを、ろう材で接合する接合工程を含み、
前記ろう材は、Ａｇが８５．０質量部以上９５．０質量部以下、Ｃｕが５．０質量部以上１３．０質量部以下、Ｔｉが１．５質量部以上５．０質量部以下、ＳｎおよびＩｎの合計量が０．４質量部以上３．５質量部以下からなる、セラミックス−銅複合体の製造方法。【００２１】
９．
１．から７．のいずれか１つに記載のセラミックス−銅複合体の、少なくとも前記銅層の一部が除去されて回路が形成された、セラミックス回路基板。【００２２】
１０．
９．のセラミックス回路基板が搭載されたパワーモジュール。
【発明の効果】
【００２３】
本発明によれば、厳しい条件の熱サイクル試験を経てもクラックが発生しにくいセラミックス−金属複合体（セラミックス層と金属層とを備える基板）を提供することができる。
【図面の簡単な説明】
【００２４】
上述した目的、およびその他の目的、特徴および利点は、以下に述べる好適な実施の形態、およびそれに付随する以下の図面によってさらに明らかになる。【００２５】
【図１】本実施形態のセラミックス−銅複合体を模式的に示した図である。図１（Ａ）はセラミックス−銅複合体全体を模式的に示した図、図１（Ｂ）はその断面を模式的に示した図である。
【図２】本実施形態のセラミックス−銅複合体における「領域Ｐ１に少なくとも一部が存在する銅結晶」について説明するための補足図である。
【図３】銅結晶の粒子の粒径の求め方を説明するための補足図である。
【発明を実施するための形態】
【００２６】
以下、本発明の実施形態について、図面を参照しつつ、詳細に説明する。
すべての図面において、同様な構成要素には同様の符号を付し、適宜説明を省略する。
煩雑さを避けるため、（ｉ）同一図面内に同一の構成要素が複数ある場合には、その１つのみに符号を付し、全てには符号を付さない場合や、（ｉｉ）特に図２以降において、図１と同様の構成要素に改めては符号を付さない場合がある。
すべての図面はあくまで説明用のものである。図面中の各部の形状や寸法比などは、必ずしも現実の物品と対応するものではない。特に、図に示されている各部の縦横の寸法は、縦方向または横方向に誇張されている場合がある。
【００２７】
本明細書中、「略」という用語は、特に明示的な説明の無い限りは、製造上の公差や組立て上のばらつき等を考慮した範囲を含むことを表す。
【００２８】
以下では、セラミックス−銅複合体を、単に「複合体」とも表記する。
【００２９】
＜セラミックス−銅複合体（複合体）＞
図１（Ａ）は、本実施形態のセラミックス−銅複合体（複合体）を模式的に示した図である。
複合体は、平板状である。
複合体は、少なくとも、セラミックス層１と、銅層２と、それら二層の間に存在するろう材層３とを備える。別の言い方としては、セラミックス層１と銅層２とは、ろう材層３により接合されている。
【００３０】
図１（Ｂ）は、図１（Ａ）に示されたセラミックス−銅複合体を、その主面に垂直な面αで切断したときの切断面を模式的に示した図である（説明用に補助線などを加筆している）。
切断面αは、例えば、平板状の複合体の重心を通るように設定することができる。
【００３１】
図１（Ｂ）に示された切断面において、長辺方向の長さ１７００μｍの領域を領域Ｐとする。領域Ｐは、切断面の任意の場所で設定することができるが、例えば、切断前の複合体の重心を含む場所で設定することができる。
また、領域Ｐにおいて、セラミックス層１とろう材層３との間の界面を基準として、その界面から銅層２の側に５０μｍ以内の領域を、領域Ｐ１とする。
【００３２】
このとき、領域Ｐ１に少なくとも一部が存在する銅結晶の平均結晶粒径Ｄ１は、３０μｍ以上１００μｍ以下、好ましくは３０μｍ以上９０μｍ以下、より好ましくは３０μｍ以上８０μｍ以下である。
【００３３】
このような複合体により、厳しい条件の熱サイクル試験後でもクラック発生が抑えられる理由については、以下のように説明することができる。念のため述べておくと、以下説明は推測を含み、また、以下説明により本発明の範囲が限定されるものではない。
【００３４】
本実施形態の複合体において「領域Ｐ１に少なくとも一部が存在する銅結晶の平均結晶粒径Ｄ１が、３０μｍ以上１００μｍ以下」であるということは、セラミックス層１の近傍に位置する銅結晶の平均結晶粒径が、比較的小さいことを意味する。
【００３５】
前述のように、セラミックス材料と金属板との接合界面では、熱膨張率の差に起因する応力が発生する。しかし、本実施形態の複合体のように、銅層２におけるセラミックス層１近傍の銅結晶の平均結晶粒径が比較的小さいと、その応力を「粒界すべり」によって緩和・低減することができる。
このため、厳しい条件の熱サイクル試験を経てもクラックが発生しにくくなっていると考えられる。
【００３６】
本実施形態の複合体において平均結晶粒径Ｄ１を３０μｍ以上１００μｍ以下とするためには、複合体の製造において適切な素材／材料を選択し、また、製造条件を適切に調整することが重要である。特に本実施形態においては、銅層２を構成するための材料の選択が重要である。具体的には追って説明する。
本発明者らの知見によると、適切な銅材料を選択しないと、平均結晶粒径Ｄ１を３０μｍ以上１００μｍ以下とすることは難しい。
【００３７】
ここで、念のため、「領域Ｐ１に少なくとも一部が存在する銅結晶」について補足しておく。
図２は、領域Ｐの一部を拡大し、かつ、領域Ｐに含まれる銅の結晶粒界を示した模式的な図である。図２の一番下に引かれている実線ｌ１が、セラミックス層１とろう材層３との間の界面である。そして、その実線ｌ１から上側に５０μｍ以内の領域（実線ｌ１とｌ２とで挟まれた領域）が、領域Ｐ１である。
【００３８】
図２において、例えば「＊」印が付された銅結晶については、その一部は領域Ｐ１に含まれ、その一部は領域Ｐ１に含まれない。
本実施形態においては、領域Ｐ１内に全てが位置する（領域Ｐ１外にはみ出していない）銅結晶に加え、「＊」印が付された銅結晶すなわち「領域Ｐ１に一部（全部ではない）が存在する銅結晶」も、粒径の測定対象に含める。そして、その測定結果に基づき、平均結晶粒径Ｄ１を算出する。
【００３９】
念のため述べておくと、図２には、「＊」印が付された銅結晶以外にも、「領域Ｐ１に一部が存在する銅結晶」が多く示されている。すなわち、直線ｌ２が通っている銅結晶の全ては、基本的には平均結晶粒径Ｄ１を算出する際の粒径測定の対象となる。
【００４０】
本実施形態の複合体について説明を続ける。
【００４１】
［領域Ｐ１中の銅結晶の粒径に関する追加情報］
前述のように、領域Ｐ１に少なくとも一部が存在する銅結晶の「平均結晶粒径Ｄ１」が３０μｍ以上１００μｍ以下であることでクラック等を低減することができる。
このように「平均結晶粒径」が適度に小さいだけでなく、領域Ｐ１に粗大な銅結晶が含まれないことにより、クラック低減効果を一層高めうる。
【００４２】
具体的には、領域Ｐ１に少なくとも一部が存在する銅結晶中には、好ましくは粒径３５０μｍを超える結晶が含まれず、より好ましくは粒径３００μｍを超える結晶が含まれない。
このように粗大な銅粒子が含まれないことにより、粒界すべりしにくく応力緩和されにくい部分が減少する。よって、一層、厳しい条件の熱サイクル試験を経てもクラックが発生しにくくなると考えられる。
【００４３】
念のため言及しておくと、応力低減の観点からは、基本的には、領域Ｐ内または領域Ｐ１内にある銅結晶の粒径は、小さいほどよい傾向にある。
領域Ｐ内または領域Ｐ１内にある銅結晶の粒径の下限値は、例えば５μｍ程度である。別の言い方としては、後述のＥＢＳＤ法による測定限界と同程度かそれ以下の小さな粒径の銅結晶が、領域Ｐ内または領域Ｐ１内に含まれていることが好ましい。
【００４４】
［領域Ｐ中の銅結晶の粒径など］
領域Ｐ１に少なくとも一部が存在する銅結晶の平均結晶粒径Ｄ１が適切な数値であることに加え、領域Ｐ全体における銅結晶の平均結晶粒径Ｄ２についても適切な数値であることが好ましい。
【００４５】
例えば、領域Ｐ全体における銅結晶の平均結晶粒径（すなわち、領域Ｐ中に含まれる全ての銅結晶を対象としたときの平均結晶粒径）をＤ２としたとき、Ｄ２／Ｄ１の値は、好ましくは０．５以上２．０以下、より好ましくは１．０以上１．５以下である。
Ｄ２／Ｄ１の値が上記数値範囲であることは、領域Ｐに含まれる銅結晶の平均結晶粒径と、領域Ｐ１中に少なくとも一部が存在する銅結晶の平均結晶粒径が同程度であることを意味する。換言すると、銅層２全体として「平均結晶粒径に偏りが無い」ということができる。これにより、銅層２全体として応力を均一に吸収しやすくなり、クラックの一層の低減が図られると考えられる。ちなみに、詳細は不明であるが、Ｄ２／Ｄ１の値が１．０以上１．５以下（つまり、Ｄ２とＤ１がほぼ等しいか、Ｄ２のほうが若干大きい）であると、ヒートサイクル特性が一層良化する傾向にある。
【００４６】
参考までに、Ｄ２そのものの値は、例えばＤ１と同程度であることができるが、好ましくは１５μｍ以上２００μｍ以下、より好ましくは３０μｍ以上１５０μｍ以下である。
【００４７】
［粒径が比較的小さい銅粒子が'連続的'に存在すること］
銅層２においては、領域Ｐ１のような、セラミックス層１近傍にある銅結晶の平均結晶粒径が比較的小さい領域が、局所的ではなく'連続的'に存在することが好ましい。別の言い方として、セラミックス層１と銅層２との接合面近傍の任意の箇所において、銅結晶の平均結晶粒径が比較的小さいことが好ましい。
これにより、基板全体として十二分に応力が低減され、クラック低減効果を一層顕著に得ることができる。
また、銅層２におけるセラミックス層１近傍の銅結晶の平均結晶粒径が比較的小さいということは、銅層２におけるセラミックス層１近傍には、銅の粒界が比較的多く存在していることを意味する。そして、その比較的多くの粒界にろう材が拡散することで、セラミックス層１−銅層２間の接合力がより強くなると考えられる。
【００４８】
具体的には、図１（Ｂ）に示される切断面において、領域Ｐとは異なる（領域Ｐと重ならない）領域として、長辺方向の長さ１７００μｍの領域を設定し、その領域を領域Ｐ'としたとき、領域Ｐ'における、セラミックス層１とろう材層３との界面から銅層２側に５０μｍ以内の領域Ｐ１'に少なくとも一部が存在する銅結晶の平均結晶粒径Ｄ１'は、好ましくは３０μｍ以上１００μｍ以下、より好ましくは３０μｍ以上９０μｍ以下、より好ましくは３０μｍ以上８０μｍ以下である。
加えて、領域Ｐ１'に少なくとも一部が存在する銅結晶中には、好ましくは粒径３５０μｍを超える結晶が含まれず、より好ましくは粒径３００μｍを超える結晶が含まれない。
【００４９】
［セラミックス層１の材質］
セラミックス層１の材質は、セラミックス材料である限り特に限定されない。
例えば、窒化珪素、窒化アルミニウムなどの窒化物系セラミックス、酸化アルミニウム、酸化ジルコニウムなどの酸化物系セラミックス、炭化珪素等の炭化物系セラミックス、ほう化ランタン等のほう化物系セラミックス等であることができる。
銅層２との接合強度の点からは、窒化アルミニウム、窒化珪素等の非酸化物系セラミックスが好適である。更に、優れた機械強度、破壊靱性の観点より、窒化珪素が好ましい。
【００５０】
［銅層２を構成するための材料］
本実施形態の複合体を製造するにあたり、特に、銅層２を構成するための材料の選択は重要である。銅層２を形成するための材料を適切に選択することによって、所望のＤ１、Ｄ２、Ｄ１'を有する複合体を製造することができる。材料の選択が不適切であると、所望のＤ１等を有する複合体を製造することは難しい。
【００５１】
具体的には、銅層２を構成するための材料として、三菱伸銅株式会社が製造している、無酸素銅板ＯＦＣＧ材（ＯＦＣＧ：Ｏｘｙｇｅｎ−Ｆｒｅｅ  Ｃｏｐｐｅｒ  Ｇｒａｉｎ  ｃｏｎｔｒｏｌの略）を用いることで、所望のＤ１等を有する複合体を製造することができる。
【００５２】
本発明者らの知見によれば、通常の無酸素銅板（ＯＦＣ材）を用いた場合、セラミックス板と銅板とをろう材で接合する際の加熱（８００℃程度）により、銅板中の銅結晶が「成長」し、銅結晶が粗大化してしまう（つまり、Ｄ１が１００μｍ超となってしまう）。
一方、詳細なメカニズムは不明だが、上記無酸素銅板ＯＦＣＧ材は、ろう材接合時の加熱による銅結晶の成長を抑制する何らかの工夫がなされており、よって銅結晶の成長が抑制される。その結果、Ｄ１が３０μｍ以上１００μｍ以下等である複合体を得ることができる。
【００５３】
ちなみに、ろう材接合時の加熱による銅結晶の成長を抑制する「工夫」については種々考えられる。一つには、銅層２の材料として圧延銅板（大きな圧力で圧延されたＯＦＣ材）を用いることが考えられる。
本発明者らの推測として、圧延銅板中の銅結晶は、圧延の結果として、変形したり結晶方位が変わったりしており、これらのことが結晶成長の抑制につながっていると推測される。
参考までに、上記の三菱伸銅株式会社の無酸素銅板ＯＦＣＧ材は、製造元曰く、圧延工程を含む工程により製造されている。
【００５４】
［ろう材層３を形成するためのろう材］
耐熱サイクル特性をより良好とする観点などから、ろう材層３は、好ましくは、Ａｇ、ＣｕおよびＴｉ、Ｓｎおよび／またはＩｎからなるろう材により構成される。適切な組成のろう材を用いることは、Ｄ１、Ｄ２、Ｄ１'等の数値のコントロールの観点からも重要である。
【００５５】
ろう材の配合におけるＡｇ／Ｃｕ比は、ＡｇとＣｕの共晶組成である７２質量％：２８質量％よりＡｇ粉末の配合比を高めることで、Ｃｕリッチ相の粗大化を防止し、Ａｇリッチ相が連続したろう材層組織を形成することができる。
また、Ａｇ粉末の配合量が多くＣｕ粉末の配合量が少ないと、接合時にＡｇ粉末が溶解しきれずに接合ボイドとして残る場合がある。よって、Ａｇ粉末と、Ｃｕ粉末、Ｓｎ粉末またはＩｎ粉末の配合比は、Ａｇ粉末：８５．０質量部以上９５．０質量部以下、Ｃｕ粉末：５．０質量部以上１３．０質量部以下、Ｓｎ粉末またはＩｎ粉末：０．４質量部以上３．５質量部以下からなるものが好ましく挙げられる。
【００５６】
上記のＡｇ粉末としては、比表面積が０．１ｍ２／ｇ以上０．５ｍ２／ｇ以下のＡｇ粉末を使用するとよい。適度な比表面積のＡｇ粉末を用いることで、粉末の凝集、接合不良、接合ボイドの形成などを十分に抑えることができる。なお、比表面積の測定にはガス吸着法を適用することができる。
Ａｇ粉末の製法は、アトマイズ法や湿式還元法などにより作製されたものが一般的である。
【００５７】
上記のＣｕ粉末としては、Ａｇリッチ相を連続化させるために、比表面積０．１ｍ２／ｇ以上１．０ｍ２／ｇ以下、かつ、レーザー回折法により測定した体積基準の粒度分布におけるメジアン径Ｄ５０が０．８μｍ以上８．０μｍ以下のＣｕ粉末を使用するとよい。比表面積や粒径が適度なＣｕ粉末を使用することで、接合不良の抑制や、Ａｇリッチ相がＣｕリッチ相により不連続化することの抑制などを図ることができる。
【００５８】
上記のろう材粉末中に含有するＳｎまたはＩｎは、セラミックス板に対するろう材の接触角を小さくし、ろう材の濡れ性を改善するための成分である。これらの配合量は好ましくは０．４質量部以上３．５質量部以下である。
配合量を適切に調整することで、セラミックス板に対する濡れ性を適切として、接合不良の可能性を低減することができる。また、ろう材層３中のＡｇリッチ相がＣｕリッチ相により不連続化し、ろう材が割れる起点になり、熱サイクル特性低下の可能性を低減することができる。
【００５９】
上記のＳｎ粉末またはＩｎ粉末としては、比表面積が０．１ｍ２／ｇ以上１．０ｍ２／ｇ以下、かつ、Ｄ５０が０．８μｍ以上１０．０μｍ以下の粉末を使用するとよい。
比表面積や粒径が適度な粉末を使用することで、接合不良の可能性や接合ボイド発生の可能性を低減することができる。
【００６０】
ろう材は、窒化アルミニウム基板や窒化珪素基板との反応性を高める等の観点から、活性金属を含むことが好ましい。具体的には、窒化アルミニウム基板や、窒化珪素基板との反応性が高く、接合強度を非常に高くできるため、チタンを含むことが好ましい。
チタン等の活性金属の添加量は、Ａｇ粉末と、Ｃｕ粉末と、Ｓｎ粉末またはＩｎ粉末の合計１００質量部に対して、１．５質量部以上５．０質量部以下が好ましい。活性金属の添加量を適切に調整することで、セラミックス板に対する濡れ性を一層高めることができ、接合不良の発生を一層抑えることができる。また、未反応の活性金属の残存が抑えられ、Ａｇリッチ相の不連続化なども抑えることができる。
【００６１】
ろう材は、少なくとも上述の金属粉末と、必要に応じて有機溶剤やバインダーとを混合することで得ることができる。混合には、らいかい機、自転公転ミキサー、プラネタリーミキサー、３本ロール等を用いることができる。これにより、例えばペースト状のろう材を得ることができる。
ここで使用可能な有機溶剤は特に限定されない。例えば、メチルセルソルブ、エチルセルソルブ、イソホロン、トルエン、酢酸エチル、テレピネオール、ジエチレングリコール・モノブチルエーテル、テキサノール等が挙げられる。
ここで使用可能なバインダーは特に限定されない。例えば、ポリイソブチルメタクリレート、エチルセルロース、メチルセルロース、アクリル樹脂、メタクリル樹脂等の高分子化合物が挙げられる。
【００６２】
［各層の厚み（平均厚み）］
セラミックス層１の厚みは、典型的には０．１ｍｍ以上３．０ｍｍ以下である。基板全体の放熱特性や熱抵抗率低減などを鑑みると、好ましくは０．２ｍｍ以上１．２ｍｍ以下、より好ましくは０．２５ｍｍ以上１．０ｍｍ以下である。
銅層２の厚みは、典型的には０．１ｍｍ以上１．５ｍｍ以下である。放熱性などの観点から、好ましくは０．３ｍｍ以上、より好ましくは０．５ｍｍ以上である。
ろう材層３の厚みは、セラミックス層１と銅層２を接合可能である限り特に限定されない。典型的には３μｍ以上４０μｍ以下、好ましくは４μｍ以上２５μｍ以下、より好ましくは５μｍ以上１５μｍ以下である。
【００６３】
［追加の層など］
本実施形態の複合体は、上述の３層以外の追加の層を備えていてもよい。
例えば、本実施形態の複合体は、セラミックス層１を中心層として、その両面に、ろう材層３を介して銅層２を備える５層構成であってもよい。
【００６４】
上記のような５層構成の場合、セラミックス層１の少なくとも片面側において、Ｄ１、Ｄ２／Ｄ１、Ｄ１'などが上述の数値範囲にあることが好ましい。
ただし、一層のクラック低減や、複合体全体としての応力発生、歪みや反りなどの低減の点からは、セラミックス層１の両面において、Ｄ１、Ｄ２／Ｄ１、Ｄ１'などが上述の数値範囲にあることがより好ましい。
【００６５】
すなわち、上記５層構成の複合体において、セラミックス層１とろう材層３との界面は「２つ」存在するところ、
（ｉ）２つの界面のうち一方の界面（第一の界面）から、その第一の界面に近い側の銅層２の側に領域Ｐ１を設定し、
（ｉｉ）また、２つの界面のうち他方の界面（第二の界面）から、その第二の界面に近い側の銅層２の側に、別の領域Ｐ１を設定し、
そして、これら２つの領域Ｐ１の両方において、Ｄ１、Ｄ２／Ｄ１、Ｄ１'などが上述の数値範囲にあることがより好ましい。
【００６６】
［複合体の形状、大きさ等］
前述のように、本実施形態の複合体は、平板状である。
典型的には、本実施形態の複合体は、１０ｍｍ×１０ｍｍから２００ｍｍ×２００ｍｍ程度の大きさの略矩形状である。
念のため述べておくと、本実施形態の複合体は、典型的には、前述の「長さ１７００μｍの領域Ｐ」や「長さ１７００μｍの領域Ｐ'」を定義することができる程度の大きさを有する。
【００６７】
［複合体の切断、銅結晶の測定／計測／解析などについて］
本実施形態の複合体の「断面」の銅結晶の粒径の測定方法などについて説明しておく。
【００６８】
まず、例えば以下のようにして、銅結晶の粒径を測定するための「断面」を得る。
（１）複合体（または後述のセラミックス回路基板）を、主面に垂直で、かつ、複合体の重心を通る断面で、コンターマシンで切断し、複合体断面を露出させる。
（２）切断した複合体を樹脂包埋し、樹脂包埋体を作成する。
（３）作成した樹脂包埋体中の複合体断面を、ダイヤモンド砥粒を用いてバフ研磨する。
【００６９】
そして、上記の研磨された複合体断面について、電子後方散乱回折法により、銅結晶の粒子／粒界／結晶方位などに関するデータを取得し、そのデータを解析することで、Ｄ１、Ｄ２、Ｄ１'などを求めることができる。
（電子後方散乱回折法は、Ｅｌｅｃｔｒｏｎ  Ｂａｃｋ  Ｓｃａｔｔｅｒｉｎｇ  Ｄｉｆｆｒａｃｔｉｏｎの頭文字を取って、ＥＢＳＤ法とも呼ばれる。）
【００７０】
本明細書において、銅結晶の粒子１つ１つの粒径（Ｄ１やＤ２などの「平均」粒子径を算出する元となる各粒子の粒径）は、以下のようにして求められるものとする。これについては図３も参照されたい。
（１）上記の断面に見られる粒子１つ（粒子Ａとする）の幾何学的重心を通る直線Ｌを一本引く。この直線が粒子Ａの粒界と交わる２点の間の距離ｄ１を計測する。
（２）直線Ｌを、粒子Ａの幾何学的重心を中心として２°回転させる。この回転させた直線が粒子Ａの粒界と交わる２点の間の距離ｄ２を計測する。
（３）上記（２）の操作を、直線Ｌが１８０°回転するまで繰り返し、直線が粒子Ａの粒界と交わる２点の間の距離ｄ３、ｄ４・・・を計測する。
（４）得られたｄ１、ｄ２、ｄ３、ｄ４・・・の平均を、粒子Ａの粒径とする。
【００７１】
［複合体の製造方法、回路の形成］
本実施形態の複合体は、例えば、以下工程により製造することができる。
（１）ろう材ペーストをセラミックス板の片面または両面に塗布し、その塗布面に銅板を接触させる。
（２）真空中もしくは不活性雰囲気中で加熱処理をすることで、セラミックス板と銅板を接合する。
【００７２】
上記（１）でろう材ペーストをセラミックス板に塗布する方法は特に限定されない。例えば、ロールコーター法、スクリーン印刷法、転写法などが挙げられる。均一に塗布しやすいという点から、スクリーン印刷法が好ましい。
スクリーン印刷法でろう材ペーストを均一に塗布するためには、ろう材ペーストの粘度を５Ｐａ・ｓ以上２０Ｐａ・ｓ以下に制御することが好ましい。また、ろう材ペースト中の有機溶剤量を５質量％以上１７質量％以下、バインダー量を２質量％以上８質量％以下に調整することで、印刷性を高めることができる。
【００７３】
上記（２）のセラミックス板と銅板との接合については、真空中または窒素、アルゴンなどの不活性雰囲気中、７７０℃以上８３０℃以下の温度で、１０分以上６０分の時間での処理が好ましい。
温度を７７０℃以上とする、かつ／または、処理時間を１０分以上とすることで、銅板からの銅の溶け込み量が十分多くなり、セラミックス板と銅板との接合性を十分強固にすることができる。
一方、温度を８３０℃以下とする、かつ／または、処理時間を６０分以下とすることで、ろう材層中のＡｇリッチ相の連続性が担保されやすくなる、銅板中への過度なろう材の拡散が抑えられる、銅の再結晶化による銅結晶の粗大化が抑えられる、セラミックスと銅の熱膨張率差に由来する応力を低減できる、等のメリットを得ることができる。
【００７４】
上記（１）および（２）のような工程により、本実施形態の複合体（セラミックス層１と、銅層２と、それら二層の間に存在するろう材層３とを備える）を得ることができる。
【００７５】
＜セラミック回路基板＞
得られた複合体を更に処理／加工してもよい。
例えば、複合体の、少なくとも銅層２の一部を除去して回路を形成してもよい。より具体的には、銅層２やろう材層３の一部を、エッチングにより除去することで回路パターンを形成してもよい。これにより、セラミックス回路基板を得ることができる。
複合体に回路パターンを形成してセラミックス回路基板を得る手順について、以下に説明する。
【００７６】
・エッチングマスクの形成
まず、銅層２の表面に、エッチングマスクを形成する。
エッチングマスクを形成する方法として、写真現像法（フォトレジスト法）やスクリーン印刷法、互応化学社製ＰＥＲ４００Ｋインクを用いたインクジェット印刷法など、公知技術を適宜採用することができる。
【００７７】
・銅層２のエッチング処理
回路パターンを形成するため、銅層２のエッチング処理を行う。
エッチング液に関して特に制限はない。一般に使用されている塩化第二鉄溶液、塩化第二銅溶液、硫酸、過酸化水素水等を使用することができる。好ましいものとしては、塩化第二鉄溶液や塩化第二銅溶液が挙げられる。エッチング時間を調整することで、銅回路の側面を傾斜させてもよい。
【００７８】
・ろう材層３のエッチング処理
エッチングによって銅層２の一部を除去した複合体には、塗布したろう材、その合金層、窒化物層等が残っている。よって、ハロゲン化アンモニウム水溶液、硫酸、硝酸等の無機酸、過酸化水素水を含む溶液を用いて、それらを除去するのが一般的である。エッチング時間や温度、スプレー圧などの条件を調整することで、ろう材はみ出し部の長さ及び厚みを調整することができる。
【００７９】
・エッチングマスクの剥離
エッチング処理後のエッチングマスクの剥離方法は、特に限定されない。アルカリ水溶液に浸漬させる方法などが一般的である。
【００８０】
・メッキ／防錆処理
耐久性の向上や経時変化の抑制などの観点から、メッキ処理または防錆処理を行ってもよい。
メッキとしては、Ｎｉメッキ、Ｎｉ合金メッキ、Ａｕメッキなどを挙げることができる。メッキ処理の具体的方法は、（ｉ）脱脂、化学研磨、Ｐｄ活性化の薬液による前処理工程を経て、Ｎｉ−Ｐ無電解めっき液として次亜リン酸塩を含有する薬液を使用する通常の無電解めっきの方法、（ｉｉ）電極を銅回路パターンに接触させて電気めっきを行う方法などにより行うことができる。
防錆処理は、例えばベンゾトリアゾール系化合物により行うことができる。
【００８１】
＜パワーモジュール＞
例えば上記のようにして銅回路が形成されたセラミックス回路基板の、その銅回路上に適当な半導体素子を配置する。このようにして、セラミックス回路基板が搭載されたパワーモジュールを得ることができる。
パワーモジュールの具体的構成や詳細については、例えば、前述の特許文献１から３の記載や、特開平１０−２２３８０９号公報の記載、特開平１０−２１４９１５号公報の記載などを参照されたい。
【００８２】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
【実施例】
【００８３】
本発明の実施態様を、実施例および比較例に基づき詳細に説明する。なお、本発明は実施例に限定されるものではない。【００８４】
＜セラミックス−銅複合体の作製＞
［実施例１］
ろう材（活性金属を含む）として、Ａｇ粉末（福田金属箔粉工業株式会社製：Ａｇ−ＨＷＱ  ２．５μｍ）８９．５質量部、Ｃｕ粉末（福田金属箔粉工業株式会社製：Ｃｕ−ＨＷＱ  ３μｍ）９．５質量部、Ｓｎ粉末（福田金属箔粉工業株式会社製：Ｓｎ−ＨＰＮ  ３μｍ）１．０質量部の合計１００質量部に対して、水素化チタン粉末（トーホーテック株式会社製：ＴＣＨ−１００）を３．５質量部含むろう材を準備した。
上記ろう材と、バインダー樹脂ＰＩＢＭＡ（ポリイソブチルメタクリレート、三菱ケミカル株式会社「ダイヤナール」）と、溶剤ターピネオールとを混合し、ろう材ペーストを得た。【００８５】
このろう材ペーストを、窒化珪素基板の両面に、各面での乾燥厚みが約１０μｍとなるように、スクリーン印刷法で塗布した。窒化珪素基板としては、デンカ株式会社製の、厚み０．３２ｍｍ、縦４５ｍｍ×横４５ｍｍの大きさのものを用いた。
その後、窒化珪素基板の両面に銅板（具体的には後掲の表１に示す）を重ね、１．０×１０−３Ｐａ以下の真空中にて７８０℃、３０分の条件で加熱し、窒化珪素基板と銅板をろう材で接合した。これにより、窒化珪素基板と銅板とがろう材で接合されたセラミックス−銅複合体を得た。【００８６】
接合した銅板にエッチングレジストを印刷し、塩化第二鉄溶液でエッチングして回路パターンを形成した。さらにフッ化アンモニウム／過酸化水素溶液でろう材層、窒化物層を除去した。めっき工程は、脱脂、化学研磨による前処理工程を経て、ベンゾトリアゾール系化合物により防錆処理を行った。
以上により、上記のセラミックス−銅複合体の銅層の一部が除去されて回路が形成された、セラミックス回路基板を得た。【００８７】
［実施例２から１０、比較例１から１０］
銅板として表１に記載のものを用い、ろう材の金属成分を後掲の表１に記載のようにし、また、接合条件を後掲の表１に記載のようにした以外は、実施例１と同様にして、窒化珪素基板と銅板をろう材で接合した。そして、エッチング処理等を行い、セラミックス回路基板を得た。【００８８】
【表１】
2020105734.tif 000003
【００８９】
表１中、銅板１および銅板２は以下である。いずれの銅板中の銅結晶の粒径も、２０μｍ程度であった。
・銅板１：三菱伸銅株式会社製、無酸素銅板ＯＦＣＧ材（ＯＦＣＧ：Ｏｘｙｇｅｎ−Ｆｒｅｅ  Ｃｏｐｐｅｒ  Ｇｒａｉｎ  ｃｏｎｔｒｏｌの略）、厚さ０．８ｍｍの圧延銅板
・銅板２：三菱伸銅株式会社製、無酸素銅板ＯＦＣ材（ＯＦＣ：Ｏｘｙｇｅｎ−Ｆｒｅｅ  Ｃｏｐｐｅｒの略）、厚さ０．８ｍｍ【００９０】
表１中、ろう材金属成分としてＩｎを含むものについては、原料としてＩｎ粉末（アトマイズ法特級試薬）を用いた。【００９１】
＜セラミックス−銅複合体の切断、ＥＢＳＤ測定、領域Ｐ内の銅結晶の粒径の算出など＞
まず、以下手順で、測定用の「断面」を得た。
（１）各実施例および比較例で得られたセラミックス回路基板を、主面に垂直で、かつ、基板の重心（縦４５ｍｍ×横４５ｍｍの窒化珪素基板のほぼ中心）を通る断面で切断した。切断にはコンターマシンを用いた。
（２）切断したセラミックス回路基板を樹脂包埋し、樹脂包埋体を作成した。
（３）作成した樹脂包埋体中の複合体断面を、ダイヤモンド砥粒を用いてバフ研磨した。【００９２】
上記で研磨された基板断面について、電子後方散乱回折法による測定を行った。
具体的には、まず、上記で研磨された基板断面のほぼ中心付近で、断面の長手方向に１７００ｍｍの領域Ｐを設定した。この領域Ｐ内の銅層について、加速電圧１５ｋＶの条件で電子線後方散乱回折（ＥＢＳＤ）法による分析を行い、データを取得した。ＥＢＳＤ法には、株式会社日立ハイテクノロジーズ製のＳＵ６６００形電界放出形走査顕微鏡、および、株式会社ＴＳＬソリューションズ製の解析装置を用いた。【００９３】
測定データを、株式会社ＴＳＬソリューションズ製のソフトウェア：ＯＩＭ  Ｄａｔａ  Ａｎａｌｙｓｉｓ  ７．３．０により可視化して結晶方位マップを作成した。この結晶方位マップを、画像処理ソフトウェアで解析することで、領域Ｐ全体における銅結晶の平均結晶粒径Ｄ２を求めた。【００９４】
また、同じく画像処理ソフトウェアでの解析により、領域Ｐ内で、セラミックス層とろう材層との間の界面を基準として、その界面からろう材層側に５０μｍ以内である領域Ｐ１に少なくとも一部が存在する銅結晶の平均結晶粒径Ｄ１も求めた。【００９５】
上記で、画像処理ソフトウェアとしては、Ｍｅｄｉａ  Ｃｙｂｅｒｎｅｔｉｃｓ社製のＩｍａｇｅ−Ｐｒｏ  Ｐｌｕｓ  Ｓｈａｐｅ  Ｓｔａｃｋ  バージョン６．３を用いた。結晶１つ１つの粒径は、前述のとおり、可視化された粒子の幾何学的重心を通る直線Ｌを引くなどして求められた。そして、得られた複数の粒径を平均して、Ｄ１またはＤ２を求めた（これらはソフトウェアが自動的に処理して値を算出した）。【００９６】
さらに、結晶方位マップの情報から、領域Ｐ１に少なくとも一部が存在する銅結晶中に、粒径３５０μｍを超える結晶が含まれるかどうかを判定した。【００９７】
＜領域Ｐ'内の銅結晶の粒径など＞
セラミックス回路基板の断面において、領域Ｐとは異なる（領域Ｐと重ならない）領域として、断面の長辺方向の長さ１７００μｍの領域Ｐ'を設定した。
この領域Ｐ'において、上記と同様の測定、解析などを行い、領域Ｐ１'に少なくとも一部が存在する銅結晶の平均結晶粒径Ｄ１'を求めた。後掲の表２には、Ｄ１'が３０μｍ以上１００μｍ以下に収まっているかどうかを記載した（Ｄ１'が３０μｍ以上１００μｍ以下に「収まっている」場合を○、「収まっていない」場合を×とした）。
また、領域Ｐ１'に少なくとも一部が存在する銅結晶に、粒径３５０μｍを超える結晶が含まれるかどうかを判定した。【００９８】
＜熱サイクル試験、クラック評価＞
各実施例および比較例のセラミックス回路基板について、「−５５℃にて１５分、２５℃にて１５分、１７５℃にて１５分、２５℃にて１５分」を１サイクルとする熱サイクルを３０００サイクル繰り返す、熱サイクル試験を行った。
試験後、塩化鉄及びフッ化アンモニウム／過酸化水素エッチングで銅板及びろう材層を剥離し、窒化珪素基板を露出させた。そして、その窒化珪素基板全体をスキャナーにより６００ｄｐｉ×６００ｄｐｉの解像度で取り込み、画像解析ソフトＧＩＭＰ２（閾値１４０）にて二値化した。この二値化データに基づき、窒化珪素基板の水平方向に入ったクラックの面積を算出し、その値を除去前の銅の面積で除し、そして１００を掛けて、「水平クラック率」（面積％）を求めた。
クラック率が０．０から２．０％のものを○（良好）、そうでなかったものを×（不良）とした。【００９９】
粒径等の解析結果やクラック評価結果などをまとめて表２に示す。【０１００】
【表２】
2020105734.tif 000004
【０１０１】
表２に示されるように、銅層の素材として三菱伸銅株式会社の無酸素銅板ＯＦＣＧ材を用いるなどして製造した実施例１から１０のセラミックス−銅複合体（正確には、その複合体をエッチングして得たセラミックス回路基板）においては、領域Ｐ１に少なくとも一部が存在する銅結晶の平均結晶粒径Ｄ１が３０μｍ以上１００μｍ以下に収まっていた。
そして、厳しい条件の熱サイクル試験の後であっても、水平クラックの発生が抑えられていた。【０１０２】
一方、銅層の素材として三菱伸銅株式会社の無酸素銅板ＯＦＣ材を用いるなどして製造した比較例１から８のセラミックス−銅複合体（正確には、その複合体をエッチングして得たセラミックス回路基板）においては、領域Ｐ１に少なくとも一部が存在する銅結晶の平均結晶粒径Ｄ１は１００μｍを超えていた。
そして、熱サイクル試験において、実施例１から１０よりも明らかに多くの水平クラック発生が認められた。【０１０３】
上記から、本実施形態のセラミックス−銅複合体／セラミックス回路基板を得るには、銅層を構成する材料の選択が重要であることが理解される。
また、銅層におけるセラミックス層近傍の銅結晶の平均結晶粒径を比較的小さくすることで、（「粒界すべり」により）熱サイクルによる応力が緩和・低減され、水平クラック発生が低減されることが理解される。【０１０４】
この出願は、２０１８年１１月２２日に出願された日本出願特願２０１８−２１８９６４号を基礎とする優先権を主張し、その開示の全てをここに取り込む。
【図１】
2020105734.tif 000005
【図２】
2020105734.tif 000006
【図３】
2020105734.tif 000007
【国際調査報告】
2020105734.tif 000008
2020105734.tif 000009
2020105734.tif 000010
2020105734.tif 000011